СПОСОБ ИЗГОТОВЛЕНИЯ МЕТАЛЛИЧЕСКИХ ДЕТАЛЕЙ, А ТАКЖЕ ИЗГОТОВЛЕННАЯ ЭТИМ СПОСОБОМ МЕТАЛЛИЧЕСКАЯ ДЕТАЛЬ

1. Способ изготовления металлических деталей, по меньшей мере частично состоящих из медного сплава, который включает в себя следующие компоненты сплава в вес.%:
0 вес.% < Sn≤8 вес.%;
0 вес.% < Zn≤6 вес.%;
0,1 вес.% ≤ S ≤ 0,7 вес.%;
опционально не более 0,2 вес.% фосфора;
опционально не более 0,1 вес.% сурьмы; и
опционально железо, цирконий и/или бор единолично или в комбинации с двумя или более из названных элементов не более 0,3 вес.%; и
неизбежные примеси, а также медь - остальное;
причем этот способ включает в себя следующие этапы:
расплавление медного сплава;
изготовление штамповочных заготовок из медного сплава; и
штамповка штамповочных заготовок при надлежащей температуре штамповки с получением металлических деталей.
2. Способ по п.1, отличающийся тем, что доля серы в сплаве составляет 0,20 вес.%≤ S≤ 0,65 вес.%, в частности 0,23 вес.% ≤ S ≤ 0,45 вес.%, и предпочтительно 0,25 вес.% ≤ S ≤ 0,35 вес.%.
3. Способ по п.1 или п.2, отличающийся тем, что доля цинка в сплаве составляет 1,3 вес.% ≤ Zn ≤3 ,5 вес.%, предпочтительно 1,5 вес.% ≤ Zn ≤ 3,3 вес.%, особенно предпочтительно 2,0 вес.% ≤ Zn ≤ 3,0 вес.%.
4. Способ по одному из предыдущих пунктов, отличающийся тем, что доля фосфора в сплаве составляет 0,015 вес.% ≤ P ≤ 0,1 вес.%, в частности 0,02 вес.% ≤ P ≤ 0,08 вес.%, и предпочтительно 0,04 вес.% ≤ P ≤ 0,06 вес.%.
5. Способ по одному из предыдущих пунктов, отличающийся тем, что доля олова в сплаве составляет 3,0 вес.% ≤ Sn ≤ 4,8 вес.%, предпочтительно 3,0 вес.% - 4,5 вес.%, особенно предпочтительно 3,5 вес.% - 4,0 вес.%.
6. Способ по одному из предыдущих пунктов, отличающийся тем, что медь содержится в медном сплаве без содержания свинца в количестве более 90 вес.%.
7. Способ по одному из предыдущих пунктов, отличающийся тем, что температура штамповки на этапе (c) лежит в пределах от 750°C до 900°C, предпочтительно в пределах от 800°C до 880°C, и особенно предпочтительно в пределах от 815°C до 850°C.
8. Способ по одному из предыдущих пунктов, отличающийся тем, что штамповочные заготовки перед этапом (c) нагревают до температуры штамповки и на протяжении периода времени от 0,1 с до 60 мин, предпочтительно от 2 с до 10 мин, выдерживают при этой температуре штамповки.
9. Способ по одному из предыдущих пунктов, отличающийся тем, что медный сплав в детали после процесса горячей штамповки в близкой к поверхности области имеет структуру, имеющую средний размер зерен меньше 100 мкм.
10. Металлическая деталь, изготовленная способом по одному из пп.1-9.
11. Металлическая деталь по п.10, отличающаяся тем, что медный сплав в детали после процесса горячей штамповки в близкой к поверхности области имеет структуру, имеющую средний размер зерен меньше 100 мкм.
12. Металлическая деталь по п.10 или 11, отличающаяся тем, что деталь по меньшей мере на отдельных участках имеет толщину стенки в пределах от 0,5 мм до 6,0 мм, предпочтительно от 1,0 мм до 4,0 мм.
13. Металлическая деталь по одному из пп.9-12, отличающаяся тем, что металлическая деталь представляет собой деталь для проводящих среды газо- или водопроводов, в частности фитинг или арматуру для питьевых водопроводов.